[0002] 근래, 실리콘 디바이스의 미세화가 더욱 진행되며, 디바이스 형성 영역에 있어서, 리크(leak) 전류의 증대나 캐리어의 라이프 타임(life time) 단축의 원인이 되는 결정(結晶) 결함이 존재하지 않을 것이 요구되고 있다. 이러한 요구에 부응하기 위하여, 실리콘 웨이퍼 상에 에피택셜층을 성장시킨 에피택셜 웨이퍼를 제작하여, 표면의 에피택셜층을 디바이스 형성 영역으로서 사용하고 있다.[0003] 그런데, 실리콘 디바이스의 제조 프로세스에 있어서의 문제점의 하나로서, 웨이퍼 중으로의 중금속의 혼입(混入)을 들 수 있다. 예컨대, 코발트, 구리나 니켈과 같은 중금속이 웨이퍼 중에 혼입되었을 경우, 휴지(休止) 시간(pause time) 불량, 리텐션(retention) 불량, 접합 리크 불량, 및 산화막의 절연 파괴와 같은 디바이스 특성에 현저한 악영향을 초래한다. 따라서, 디바이스 형성 영역에 중금속이 확산되는 것을 억제하기 위하여, 게터링(gettering)법을 채용하는 것이 통례(通例)이다.[0004] 이러한 게터링법으로서는, 웨이퍼 내부에 산소를 석출(析出)시키고, 형성된 산소 석출물을 게터링 사이트로서 이용하는 인트린식·게터링법(IG법；Intrinsic Gettering method)과, 웨이퍼의 이면(裏面)에, 샌드 블라스트(sand blast)법 등을 이용하여 기계적 변형(歪, strain)을 부여하거나, 다결정 실리콘막 등을 형성하여 게터링 사이트로 하거나 하는, 익스트린식·게터링법(EG법；Extrinsic Gettering method)이 있다.[0005] 그러나, 디바이스 형성 프로세스의 저온화(低溫化) 및 실리콘 웨이퍼의 대구경화(大口徑化)에 따라, 실리콘 웨이퍼, 나아가서는 에피택셜 웨이퍼에 대하여 게터링 능력을 충분히 부여할 수 없는 문제가 생기고 있다. 즉, 형성 프로세스 온도의 저온화에 따라, 웨이퍼 내부에 산소 석출물을 형성시키기가 곤란해지고 있다. 또, 300 mm 이상의 구경을 가지는 실리콘 웨이퍼에 대해서는, 그 주면(主面)뿐만 아니라 이면에 대해서도 경면(鏡面) 연마 처리를 실시하는 것이 통례이며, 웨이퍼의 이면에 기계적 변형을 부여하거나, 다결정 실리콘막 등을 형성하거나 할 수 없는 상황에 있다.이와 같이, 현재, 웨이퍼에 대해 게터링 능력을 부여하기가 곤란한 상황에 있다.[0006] 이러한 배경 하에서, 에피택셜 웨이퍼에 게터링 능력을 부여하는 방법으로서, 특허문헌 1에는, 탄소 이온을 실리콘 웨이퍼 표면에 주입하여, 실리콘 웨이퍼의 표면부에 고농도의 탄소를 포함하는 영역(이하, 「고농도 탄소 영역」이라 칭함)으로 이루어지는 게터링층을 형성한 실리콘 웨이퍼를 제작한 후, 이 실리콘 웨이퍼의 표면 상에 에피택셜층을 형성함으로써, 뛰어난 게터링 능력을 가지는 에피택셜 웨이퍼를 제작하는 기술이 제안된 바 있다.[0007] 그러나, 실리콘 웨이퍼 상에 에피택셜층을 형성할 때, 혹은 디바이스 형성 영역 상에 디바이스 소자를 형성할 때에, 오염 금속이 웨이퍼 표면에 부착하면, 오염 금속은, 상기한 디바이스 형성 프로세스의 저온화에 따라 디바이스 형성 영역으로부터 떨어지지 못하여, 웨이퍼 표면으로부터 깊은 위치에 존재하는 게터링 사이트(gettering site)에 포획되지 않을 우려가 있다.[0008] 또, 웨이퍼 표면으로부터 깊은 위치에 탄소 이온을 고농도로 주입하여 게터링층을 형성하기 위해서는, 탄소 이온의 가속 전압을 높일 필요가 있으며, 그 결과, 웨이퍼 표면의 결정성(結晶性)이 악화되어, 그 위에 성장되는 에피택셜층에 결함을 발생시키는 문제도 있다.[0009] 이러한 문제를 해결하는 방법으로서, 특허문헌 2에는, 복수의 원자 또는 분자가 집합하여 덩어리가 된 클러스터(cluster)의 이온을 실리콘 웨이퍼 표면 근방의 매우 얕은 위치에 주입하여, 고농도 탄소영역으로 이루어지는 게터링층으로서의 개질층을 형성함으로써, 웨이퍼 표면의 결정성이 흐트러지는 문제를 해결하고, 또한 보다 뛰어난 게터링 능력을 가지는 에피택셜 웨이퍼를 제조하는 기술에 대해 기재되어 있다.
이 문장들은 임의의 순서로 섞여 있습니다. 모든 문장을 활용하여 원본 단락의 순서와 내용을 올바른 순서로 재구성하세요.
#문장 리스트: ['즉, 형성 프로세스 온도의 저온화에 따라, 웨이퍼 내부에 산소 석출물을 형성시키기가 곤란해지고 있다.', '[0002] 근래, 실리콘 디바이스의 미세화가 더욱 진행되며, 디바이스 형성 영역에 있어서, 리크(leak) 전류의 증대나 캐리어의 라이프 타임(life time) 단축의 원인이 되는 결정(結晶) 결함이 존재하지 않을 것이 요구되고 있다.', '이러한 요구에 부응하기 위하여, 실리콘 웨이퍼 상에 에피택셜층을 성장시킨 에피택셜 웨이퍼를 제작하여, 표면의 에피택셜층을 디바이스 형성 영역으로서 사용하고 있다.[0003] 그런데, 실리콘 디바이스의 제조 프로세스에 있어서의 문제점의 하나로서, 웨이퍼 중으로의 중금속의 혼입(混入)을 들 수 있다.', '예컨대, 코발트, 구리나 니켈과 같은 중금속이 웨이퍼 중에 혼입되었을 경우, 휴지(休止) 시간(pause time) 불량, 리텐션(retention) 불량, 접합 리크 불량, 및 산화막의 절연 파괴와 같은 디바이스 특성에 현저한 악영향을 초래한다.', '따라서, 디바이스 형성 영역에 중금속이 확산되는 것을 억제하기 위하여, 게터링(gettering)법을 채용하는 것이 통례(通例)이다.[0004] 이러한 게터링법으로서는, 웨이퍼 내부에 산소를 석출(析出)시키고, 형성된 산소 석출물을 게터링 사이트로서 이용하는 인트린식·게터링법(IG법；Intrinsic Gettering method)과, 웨이퍼의 이면(裏面)에, 샌드 블라스트(sand blast)법 등을 이용하여 기계적 변형(歪, strain)을 부여하거나, 다결정 실리콘막 등을 형성하여 게터링 사이트로 하거나 하는, 익스트린식·게터링법(EG법；Extrinsic Gettering method)이 있다.[0005] 그러나, 디바이스 형성 프로세스의 저온화(低溫化) 및 실리콘 웨이퍼의 대구경화(大口徑化)에 따라, 실리콘 웨이퍼, 나아가서는 에피택셜 웨이퍼에 대하여 게터링 능력을 충분히 부여할 수 없는 문제가 생기고 있다.', '또, 300 mm 이상의 구경을 가지는 실리콘 웨이퍼에 대해서는, 그 주면(主面)뿐만 아니라 이면에 대해서도 경면(鏡面) 연마 처리를 실시하는 것이 통례이며, 웨이퍼의 이면에 기계적 변형을 부여하거나, 다결정 실리콘막 등을 형성하거나 할 수 없는 상황에 있다.이와 같이, 현재, 웨이퍼에 대해 게터링 능력을 부여하기가 곤란한 상황에 있다.[0006] 이러한 배경 하에서, 에피택셜 웨이퍼에 게터링 능력을 부여하는 방법으로서, 특허문헌 1에는, 탄소 이온을 실리콘 웨이퍼 표면에 주입하여, 실리콘 웨이퍼의 표면부에 고농도의 탄소를 포함하는 영역(이하, 「고농도 탄소 영역」이라 칭함)으로 이루어지는 게터링층을 형성한 실리콘 웨이퍼를 제작한 후, 이 실리콘 웨이퍼의 표면 상에 에피택셜층을 형성함으로써, 뛰어난 게터링 능력을 가지는 에피택셜 웨이퍼를 제작하는 기술이 제안된 바 있다.[0007] 그러나, 실리콘 웨이퍼 상에 에피택셜층을 형성할 때, 혹은 디바이스 형성 영역 상에 디바이스 소자를 형성할 때에, 오염 금속이 웨이퍼 표면에 부착하면, 오염 금속은, 상기한 디바이스 형성 프로세스의 저온화에 따라 디바이스 형성 영역으로부터 떨어지지 못하여, 웨이퍼 표면으로부터 깊은 위치에 존재하는 게터링 사이트(gettering site)에 포획되지 않을 우려가 있다.[0008] 또, 웨이퍼 표면으로부터 깊은 위치에 탄소 이온을 고농도로 주입하여 게터링층을 형성하기 위해서는, 탄소 이온의 가속 전압을 높일 필요가 있으며, 그 결과, 웨이퍼 표면의 결정성(結晶性)이 악화되어, 그 위에 성장되는 에피택셜층에 결함을 발생시키는 문제도 있다.[0009] 이러한 문제를 해결하는 방법으로서, 특허문헌 2에는, 복수의 원자 또는 분자가 집합하여 덩어리가 된 클러스터(cluster)의 이온을 실리콘 웨이퍼 표면 근방의 매우 얕은 위치에 주입하여, 고농도 탄소영역으로 이루어지는 게터링층으로서의 개질층을 형성함으로써, 웨이퍼 표면의 결정성이 흐트러지는 문제를 해결하고, 또한 보다 뛰어난 게터링 능력을 가지는 에피택셜 웨이퍼를 제조하는 기술에 대해 기재되어 있다.']